КЕРАМИЧЕСКАЯ МАССА
CERAMIC MIXTURE

Изобретение относится к составам керамических масс, которые могут быть использованы в производстве облицовочной плитки.
Известна керамическая масса, включающая, мас.%: глину 66,0-80,0; отход обогащения асбестовой руды 10,0-20,0; уголь 1,0-4,0; стеклокоролек 1,0-10,0 [1].
Задача изобретения состоит в снижении температуры обжига изделий, полученных из керамической массы.
Технический результат достигается тем, что в керамической массе, включающей глину и стеклокоролек, компоненты находятся при следующем соотношении, мас.%: глина 50,0-60,0; стеклокоролек 40,0-50,0.
Для приготовления керамической массы используют качественные глины любых месторождений, включая лессы, бентониты.
В таблице приведены составы керамической массы.
Компоненты
Состав, мас. %:
1
2
3
Глина
50,0
55,0
60,0
Стеклокоролек (отход производства стекловолокна)
50,0
45,0
40,0
Компоненты дозируют в требуемых количествах. В шаровую мельницу загружают стеклокоролек, заливают воду и проводят его измельчение в течение 3-5 часов (степень измельчения должна соответствовать остатку не более 2% на сите 008), затем полученную массу смешивают с глиной. Из приготовленной керамической массы с влажностью 20-25% пластическим способом формуют изделия (плитку), которые сушат до влажности не более 6%, напыляют на их поверхность слой глазури (приготовленной на основе стеклокоролька) и при температуре 950-970°С проводят обжиг.
Источник информации
1. SU 1165662, С04В 33/00, 1985.